ПОЛИМЕРНАЯ ПЕНА

1. Композиция для приготовления полимерной пены и, в частности, композиция маточной смеси, содержащая
(i) по меньшей мере по существу аморфную полимерную смолу, выбранную из группы, состоящей из полиметилметакрилата, полихлорвинила, полистирола, сополимеров полистирола, поликарбоната, полисульфона, полиэфирсульфона, поли(п-фениленового эфира), гликоль-модифицированного полиэтилентерефталата и их смесей;
(ii) зародышеобразующий агент формулы (1)
в которой
X, Y и Z независимо друг от друга обозначают группы -CONHR или -NHCOR, в которых каждый R независимым образом выбирается из группы, состоящей из изопропила, трет-бутила, 3-пентила, неопентила, изопентила, фенила, 4-метилфенила, 3,4-диметилфенила, 3,5-диметилфенила, циклопентила, циклогексила и 1-адамантантила,
и в которой три свободных положения в бензольном кольце А являются незамещенными или замещенными метилом.
2. Композиция по п. 1, в котором зародышеобразователь выбирается из группы, состоящей из производного 1,3,5-бензолтрикарбоновой кислоты формулы (I), производного 5-аминоизофталевой кислоты формулы (II), производного 3,5-диаминобензойной кислоты формулы (III), 1,3,5-бензолтрисамида формулы (IV), 2,4,6-триметил-1,3,5-бензолтрисамида формулы (V) и их смесей,
в которых
1
2
3
R, R и R независимо друг от друга выбираются из группы, состоящей из изопропила, трет-бутила, 3-пентила, неопентила, изопентила, фенила, 4-метилфенила, 3,4-диметилфенила, 3,5-диметилфенила, циклопентила, циклогексила и 1-адамантантила.
1
2
3
3. Композиция по п. 2, отличающаяся тем, что R, R и R являются трет-бутилом.
4. Композиция по п. 2, отличающаяся тем, что зародышеобразователь является 1,3,5-бензолтрисамидома формулы (IV).
5. Композиция по одному из пп. 1-4, отличающаяся тем, что полимерная смола содержит по меньшей мере 80 мас. % по меньшей мере по существу аморфного полистирола, более предпочтительно по меньшей мере 90 мас. % по меньшей мере по существу аморфного полистирола, наиболее предпочтительно по меньшей мере 95 мас. % по меньшей мере по существу аморфного полистирола.
6. Композиция по п. 5, отличающаяся тем, что по меньшей мере часть по меньшей мере по существу аморфного полистирола представлена рециклированным полистиролом.
2
7. Композиция по одному из пп. 1-4, отличающаяся тем, что она содержит пенообразователь, предпочтительно неуглеводородный пенообразователь, органический пенообразователь, и/или химический пенообразователь, при этом данный пенообразователь более предпочтительно выбирается из группы, состоящей из СО, н-бутана, изобутана, этанола, изопропанола, диметилового эфира, лимонной кислоты, бикарбоната натрия и их смесей.
8. Вспененное полимерное изделие, содержащее (i) от 80 до 98,99 мас. % по меньшей мере по существу аморфного полимера, (ii) от 0,01 до 0,5 мас. % зародышеобразователя формулы (1), (iii) от 1 до 10 мас. % неуглеводородного и/или органического пенообразователя и (iv) от 0 до 18,99 мас. % дополнительных добавок, в котором (i) и (ii) являются такими, как определено в любом из пп. 1-6.
9. Вспененное полимерное изделие по п. 8, отличающееся тем, что оно готовится из композиции по любому из пп. 1-7.
10. Вспененное полимерное изделие по.п. 8 или 9, отличающиеся тем, что оно имеет средний размер пор менее 100 мкм.
3
11. Вспененное полимерное изделие по п. 8 или 9, в котором вспененное полимерное изделие имеет плотность 10-65 кг/м.
12. Способ приготовления вспененного полимерного изделия по любому из пп. 8-11, содержащий этапы
(а) добавления зародышеобразователя формулы (1) и, необязательно, дополнительной добавки, предпочтительно химического пенообразователя, ингибитора горения, неорганического зародышеобразователя, стабилизатора пены, пластификатора и/или красителя к по меньшей мере по существу аморфному полимеру для получения полимерной композиции;
(b) плавления полимерной композиции, полученной на этапе (а), для получения полимерного расплава; и
(c) экструдирования полимерного расплава с этапа (b) в экструдере в присутствии пенообразователя;
(d) охлаждения полимерного расплава и образования вспененного полимерного изделия.
13. Способ приготовления вспененного полимерного изделия по любому из пп. 8-11, содержащий этапы
(a) предварительного смешивания зародышеобразователя формулы (1) и, необязательно, дополнительных добавок с по меньшей мере по существу аморфной полимерной смолой для получения полимерной композиции;
(b) нагревания полимерной композиции, полученной на этапе (а), до температуры, превышающей температуру плавления полимера, с целью получения полимерного расплава;
(c) добавления неуглеводородного пенообразователя и/или одного либо нескольких органических пенообразователей к полимерному расплаву;
(d) гомогенизации смеси, полученной на этапе (с), и растворения неуглеводородного пенообразователя и/или одного либо нескольких органических пенообразователей в полимерном расплаве; и
(e) экструдирования гомогенизированной смеси и охлаждения ее в экструдере для образования полимерного изделия посредством сброса давления в экструзионной головке до величин, соответствующих окружающему давлению или давлению ниже давления окружающей среды.
14. Применение вспененного полимерного изделия по любому из пп. 8-11 в качестве теплоизолирующей плиты, декоративного изделия, упаковочного материала для пищевых продуктов или электроники, либо в деталях автомобилей.